(57)【特許請求の範囲】
【請求項１】
ブランケット表面に形成された均一なインキ塗膜を凸版に押圧して押圧部を凸版に転写させて除去することによって、ブランケット表面に画像を形成した後、これを被印刷基材に転写する凸版反転印刷法に用いられる微細パターン形成用インキ組成物であって、樹脂成分、粒状成分、有機溶剤及び表面エネルギー調整剤を含有し、前記樹脂成分が、アルコキシシリル基及びエポキシ基を有するビニル系共重合体を含有することを特徴とする微細パターン形成用インキ組成物。
【請求項２】
前記したアルコキシシリル基がエトキシシリル基である請求項１に記載の微細パターン形成用インキ組成物。
【請求項３】
前記したビニル系共重合体が、アルコキシシリル基含有のラジカル重合性化合物を構成成分として重合してなる共重合体である請求項１又は２に記載の微細パターン形成用インキ組成物。
【請求項４】
前記したビニル系共重合体を構成する全単量体を質量換算で１００％としたときに、前記アルコキシシリル基含有のラジカル重合性化合物の割合が５０質量％以下である請求項１〜３の何れかに記載の微細パターン形成用インキ組成物。
【請求項５】
前記したビニル系共重合体のＴｇが、２５℃未満である請求項１〜４の何れかに記載の微細パターン形成用インキ組成物。
【請求項６】
前記したビニル系共重合体が、エチルアクリレート、ｎ−ブチルアクリレート、イソブチルアクリレート、２−エチルヘキシル（メタ）アクリレート、ドデシルメタアクリレートから選ばれる１種以上の単量体を構成成分として重合してなる共重合体である請求項１〜５の何れかに記載の微細パターン形成用インキ組成物。
【請求項７】
前記したビニル系共重合体の重量平均分子量が１，０００〜２０，０００である請求項１〜６の何れかに記載の微細パターン形成用インキ組成物。
【請求項８】
前記した有機溶剤が、２５℃における蒸気圧が２０×１０２Ｐａ（１５ｍｍＨｇ）以上のエステル系溶剤、アルコール系溶剤、エーテル系溶剤、炭化水素系溶剤、及びカーボネート系溶剤、から選ばれる１種以上の速乾性有機溶剤、及び、２５℃における蒸気圧が０．４×１０２Ｐａ（０．０３ｍｍＨｇ）以上、２０×１０２Ｐａ（１５ｍｍＨｇ）未満のエステル系溶剤、アルコール系溶剤、エーテル系溶剤、炭化水素系溶剤、及びカーボネート系溶剤、から選ばれる１種以上の遅乾性有機溶剤を含有する請求項１〜７の何れかに記載の微細パターン形成用インキ組成物。
【請求項９】
前記した粒状成分が、樹脂成分及び有機溶剤に溶解しない有機顔料、無機顔料、無機透明粒子、金属微粉末から選ばれる１種以上であり、該粒状成分と樹脂成分の固形分比率が、容積比で１：５〜２：１である請求項１〜８の何れかに記載の微細パターン形成用インキ組成物。
【請求項１０】
前記した表面エネルギー調整剤が、フッ素系界面活性剤である請求項１〜９の何れかに記載の微細パターン形成用インキ組成物。
【請求項１１】
２５℃に於ける粘度が、０．５ｍＰａ・ｓ〜１０．０ｍＰａ・ｓである請求項１〜１０の何れかに記載の微細パターン形成用インキ組成物。
【請求項１２】
表面エネルギーが、１５ｍＮ／ｍ〜３０ｍＮ／ｍである請求項１〜１１の何れかに記載の微細パターン形成用インキ組成物。
【請求項１３】
請求項１〜１２の何れかに記載の微細パターン形成用インキ組成物を使用して、凸版反転印刷法により得られたことを特徴とする印刷物。
【発明の詳細な説明】
【技術分野】
【０００１】
本発明は、各種電子部品などの微細パターンを必要とする印刷物を凸版反転印刷法により作製する際に好適に使用できる微細パターン形成用インキ組成物に関する。
【背景技術】
【０００２】
カラー液晶表示装置のカラーフィルター、有機ＥＬ素子、有機トランジスタ、回路基板等の、微細なパターンを必要とする電子部品のパターン形成は、現在、フォトレジスト法が広く使用されている。しかしながら、このフォトレジスト法では、塗布、露光、現像等の長工程を経るため、莫大な設備投資を要し、昨今要求される低製造コスト化には必ずしも最適ではない。特に、カラー液晶表示装置に用いられるカラーフィルターを製造する方法としては、ＲＧＢの３色及びブラックマトリックスに対して、各色ごとに、夫々の工程を経るため、低製造コスト化に不適であった。このような欠点を解消する方法として、印刷方式によりパターンを形成する方法が注目されている。
【０００３】
印刷方式により微細なパターンを形成する方法として凸版反転印刷法を用いて製造する方法が提案されている。（特許文献１、２参照）。
【０００４】
この凸版反転印刷法とは、図１（ａ）に示すように、まずインキ塗布装置１により剥離性を有するブランケット２の表面に均一な厚みのインキ塗膜３を形成する。ついで、図１（ｂ）に示すように、表面に均一なインキ塗膜３が形成されたブランケット２の表面を凸版３に押圧、接触させ、凸版４の凸部の表面に、ブランケット２表面上のインキ塗膜３の一部を付着、転移させる。これによりブランケット２の表面に残ったインキ塗膜３には印刷パターン（画像）が形成されることになる。ついで、図１（ｃ）に示すように、この状態のブランケット２をガラス板、プラスチックシートなどの被印刷基材５の表面に押圧して、ブランケット２上に残ったインキ塗膜３を転写し、この被印刷基材５上に転写されたインキ塗膜３を乾燥する方法である。
【０００５】
例えば、カラーフィルター製造の場合、４色同時パターニングが可能であり、各色ごとの露光、現像工程が不要であるなどにより、短工程によって製造が行え、低製造コスト及び低設備コスト化が実現できる。凸版反転印刷法に求められるインキは、ブランケット表面上に均一な厚さのインキ塗膜が形成され、このインキ塗膜が凸版と接触することにより忠実な印刷パターン（画像）がブランケット上に形成され、さらに、ブランケットから被印刷基材に印刷パターン（画像）が完全に転写される必要があり、これら要求に対応するインキ組成物が求められている。
【０００６】
前記要求に対応するためには、インキ組成物のレオロジーコントロールが不可欠である。特にインキ塗膜３が凸版と接触することにより印刷パターン（画像）がブランケット上に形成される過程において、インキ組成物中の樹脂成分が、インキ塗膜３のレオロジーに与える影響は大きく、忠実な印刷パターンを形成するためには、適正な樹脂成分を選択することが重要である。
【０００７】
また、各種電子部品としての機能を果たすためには、上記パターニング性能に加えて、基材への付着性、耐湿性、膜硬度等の各種耐性が必要であり、これら性能を具える微細パターン形成用インキ組成物が求められている。
【０００８】
【特許文献１】特開２００１−５６４０５号公報
【特許文献２】特開２００５−１２８３４６号公報
【発明の開示】
【発明が解決しようとする課題】
【０００９】
本発明の課題は、各種電子部品として所望される画像を、凸版反転印刷法により正確に形成するとともに、基材への付着性、シール強度、耐湿性に優れる微細パターン形成用インキ組成物を提供することにある。
【００１０】
ここで凸版反転印刷法に好適なインキ組成物とは、ブランケット表面上に均一な厚さのインキ塗膜が形成され、このインキ塗膜と凸版が接触することにより忠実な印刷パターン（画像）がブランケット上に形成されるものである。さらに、ブランケットから被印刷基材に印刷パターン（画像）が完全に転写されるものである。
【課題を解決するための手段】
【００１１】
かかる課題を解決するため、本発明は、ブランケット表面に形成された均一なインキ塗膜を凸版に押圧して押圧部を凸版に転写させて除去することによって、ブランケット表面に画像を形成した後、これを被印刷基材に転写する凸版反転印刷法に用いられる微細パターン形成用インキ組成物であって、樹脂成分、粒状成分、有機溶剤及び表面エネルギー調整剤を含有し、前記樹脂成分が、アルコキシシリル基を有するビニル系共重合体を含有することを特徴とする微細パターン形成用インキ組成物を提供する。
【００１２】
本発明は、第二に、前記したアルコキシシリル基がエトキシシリル基である微細パターン形成用インキ組成物を提供する。本発明は、第三に、前記したビニル系共重合体がアルコキシシリル基含有のラジカル重合性化合物を構成成分として重合してなる共重合体である微細パターン形成用インキ組成物を提供する。本発明は、第四に、前記したビニル系共重合体を構成する全単量体を質量換算で１００％としたときに、前記アルコキシシリル基含有のラジカル重合性化合物の割合が５０質量％以下である微細パターン形成用インキ組成物を提供する。本発明は、第五に、前記したビニル系共重合体がアルコキシシリル基及びエポキシ基を有する共重合体である微細パターン形成用インキ組成物を提供する。
【００１３】
本発明は、第六に、前記したビニル系共重合体のＴｇが２５℃未満である微細パターン形成用インキ組成物を提供する。本発明は、第七に、前記したビニル系共重合体が、エチルアクリレート、ｎ−ブチルアクリレート、イソブチルアクリレート、２−エチルヘキシル（メタ）アクリレート、ドデシルメタアクリレートから選ばれる１種以上の単量体を構成成分として重合してなる共重合体である微細パターン形成用インキ組成物を提供する。本発明は、第八に、前記したビニル系共重合体の重量平均分子量が１，０００〜２０，０００である微細パターン形成用インキ組成物を提供する。本発明は、第九に、前記した有機溶剤が、２５℃における蒸気圧が２０×１０２Ｐａ（１５ｍｍＨｇ）以上のエステル系溶剤、アルコール系溶剤、エーテル系溶剤、炭化水素系溶剤、及びカーボネート系溶剤、から選ばれる１種以上の速乾性有機溶剤、及び、２５℃における蒸気圧が０．４×１０２Ｐａ（０．０３ｍｍＨｇ）以上、２０×１０２Ｐａ（１５ｍｍＨｇ）未満のエステル系溶剤、アルコール系溶剤、エーテル系溶剤、炭化水素系溶剤、及びカーボネート系溶剤、から選ばれる１種以上の遅乾性有機溶剤を含有する微細パターン形成用インキ組成物を提供する。
【００１４】
本発明は、第十に、前記した粒状成分が、樹脂成分及び有機溶剤に溶解しない有機顔料、無機顔料、無機透明粒子、金属微粉末から選ばれる１種以上であり、該粒状成分と樹脂成分の固形分比率が、容積比で１：５〜２：１である微細パターン形成用インキ組成物を提供する。本発明は、第十一に、前記した表面エネルギー調整剤が、フッ素系界面活性剤である微細パターン形成用インキ組成物を提供する。本発明は、第十二に、前記したインキ組成物の２５℃に於ける粘度が、０．５ｍＰａ・ｓ〜１０．０ｍＰａ・ｓである微細パターン形成用インキ組成物を提供する。本発明は、第十三に、前記したインキ組成物の表面エネルギーが、１５ｍＮ／ｍ〜３０ｍＮ／ｍである微細パターン形成用インキ組成物を提供する。
【００１５】
本発明は、第十四に、前記第一〜第十三の何れかに記載の微細パターン形成用インキ組成物を使用して、凸版反転印刷法により得られたことを特徴とする印刷物を提供する。
【発明の効果】
【００１６】
本発明の微細パターン形成用インキ組成物は、ブランケット表面に形成された均一なインキ塗膜を凸版に押圧して押圧部を凸版に転写させて除去することによって、ブランケット表面に画像を形成した後、これを被印刷基材に転写する凸版反転印刷法に用いられる微細パターン形成用インキ組成物であって、樹脂成分、粒状成分、有機溶剤、及び表面エネルギー調整剤を含有し、前記樹脂成分がビニル系共重合体を含有し、さらに該ビニル系共重合体がアルコキシシリル基を必須成分として有することで、凸版反転印刷法で正確にパターニングされたインキ膜を形成することができるとともに、基材への付着性、シール強度、耐湿性に優れたインキ膜を得ることができる。そのため、例えば、カラーフィルター、導電回路パターン、絶縁膜パターン形成用等の電子部品作製に広く適用できる。
【発明を実施するための最良の形態】
【００１７】
以下、本発明を詳しく説明する。本発明は、ブランケット表面に形成された均一なインキ塗膜を凸版に押圧して押圧部を凸版に転写させて除去することによって、ブランケット表面に画像を形成した後、これを被印刷基材に転写する凸版反転印刷法に用いられる微細パターン形成用インキ組成物であって、樹脂成分、粒状成分、有機溶剤、及び表面エネルギー調整剤を含有し、前記樹脂成分が、アルコキシシリル基を構成成分として有するビニル系共重合体を含有することを特徴としている。
【００１８】
本発明の微細パターン形成用インキ組成物に含まれるビニル系共重合体は、アルコキシシリル基を構成成分として含有することで、凸版反転印刷法で正確にパターニングすることができ、さらに基材への付着性、シール強度、耐湿性に優れたインキ膜を形成することに寄与する。
【００１９】
前記した官能基のビニル系共重合体への導入方法としては、特に限定されず、目的の官能基を含有したラジカル重合性化合物（単量体）を必須成分として重合しても、先に合成したビニル系共重合体に後から官能基修飾をしても良いが、導入が容易であることから、目的の官能基を含有した単量体を構成成分として重合する方が好ましい。
【００２０】
本発明の微細パターン形成用インキ組成物に用いるビニル系共重合体を形成するアルコキシシリル基を有する単量体としては、例えば、ビニルトリメトキシシラン、ビニルトリエトキシシラン、ビニルトリイソプロポキシシラン、ビニルトリス（β−メトキシエトキシ）シラン、ビニルメチルジメトキシシラン、ビニルメチルジエトキシシラン、ビニルジメチルメトキシシラン、ビニルジメチルエトキシシラン、３−メタクリロキシプロピルトリメトキシシラン、３−メタクリロキシプロピルトリエトキシシラン、３−メタクリロキシプロピルメチルジメトキシシラン、３−メタクリロキシプロピルメチルジエトキシシランが挙げられる。中でもエトキシシリル基を有する単量体は、貯蔵安定性を向上させる点で好ましい。
【００２１】
前記したビニル系共重合体を構成する全単量体を質量換算で１００％としたときに、前記アルコキシシリル基を有するラジカル重合性化合物の割合が５０質量％以下であると、凸版反転印刷法でのパターニング性が特に良好であるため好ましい。アルコキシシリル基を有するラジカル重合性化合物の割合が５０質量％を超えると、パターニング性が劣る傾向にあるとともに、インキ塗膜が白化する傾向がある。
【００２２】
また本発明の微細パターン形成用インキ組成物に含まれるビニル系共重合体は、アルコキシシリル基を有する単量体の他に、エポキシ基を有する単量体を構成成分とすると、膜硬度が向上して好ましい。
【００２３】
エポキシ基を有する単量体としては、例えば、グリシジルメタクリレート、アリルグリシジルエーテル等のグリシジル基を有する単量体が挙げられる。
【００２４】
本発明の微細パターン形成用インキ組成物に用いるビニル系共重合体を構成するその他の単量体としては、例えば、メチル（メタ）アクリレート、エチル（メタ）アクリレート、ｎ−プロピル（メタ）アクリレート、ｉｓｏ−プロピル（メタ）アクリレート、ｎ−ブチル（メタ）アクリレート、イソブチル（メタ）アクリレート、ｔｅｒｔ−ブチル（メタ）アクレート、２−エチルヘキシル（メタ）アクリレート、ｎ−オクチル（メタ）アクリレート、ドデシル（メタ）アクリレート〔ラウリル（メタ）アクリレート〕、オクタデシル（メタ）アクリレート〔ステアリル（メタ）アクリレート〕等のアルキル基を有する（メタ）アクリル酸アルキルエステル；シクロヘキシル（メタ）アクリレート、イソボルニル（メタ）アクリレート、アダマンチル（メタ）アクリレート、ジシクロペンタニル（メタ）アクリレート等の脂環基を有する（メタ）アクリル酸エステル；
【００２５】
メトキシトリエチレングリコール（メタ）アクリレート、メトキシポリエチレングリコール＃４００（メタ）アクリレート、メトキシジプロピレングリコール（メタ）アクリレート、メトキシトリプロピレングリコール（メタ）アクリレート、メトキシポリプロピレングリコール（メタ）アクリレート、エチルカルビトール（メタ）アクリレート、２−エチルヘキシルカルビトール（メタ）アクリレート、テトラヒドロフルフリル（メタ）アクリレート、フェノキシエチル（メタ）アクリレート、フェノキシジエチレングリコール（メタ）アクリレート、ｐ−ノニルフェノキシエチル（メタ）アクリレート、ｐ−ノニルフェノキシポリエチレングリコール（メタ）アクリレート等のエーテル基を有する（メタ）アクリル酸エステル；ベンジル（メタ）アクリレート等の芳香環を有する（メタ）アクリル酸エステル；
【００２６】
ジメチルアミノエチルメタクリレート、ジエチルアミノエチルメタクリレート等の３級アミノ基を有する単量体類；アクリル酸、メタクリル酸、マレイン酸、フマル酸、イタコン酸、マレイン酸モノｎ−ブチル、フマル酸モノｎ−ブチル、イタコン酸モノｎ−ブチル、クロトン酸、ω−カルボキシ−ポリカプロラクトンモノアクリレート等のカルボキシル基を有する単量体類; ２−ヒドロキシエチル（メタ）アクリレート、２−ヒドロキシプロピル（メタ）アクリレート、４−ヒドロキシブチル（メタ）アクリレート、グリセリンモノ（メタ）アクリレート、脂肪酸変性グリシジルメタクリレート、２−（メタ）アクリロイルオキシエチル−２−ヒドロキシプロピルフタレート、２−ヒドロキシ−３−フェノキシプロピル（メタ）アクリレート等の水酸基を有する（メタ）アクリル酸エステル類；アリルアルコール、２−ヒドロキシエチルアリルエーテル等の水酸基を有するアリル化合物；リシノール酸等の水酸基を有する不飽和脂肪酸類；リシノール酸アルキル等の水酸基を有する不飽和脂肪酸エステル類；酢酸ビニル、プロピオン酸ビニル、第３級カルボン酸ビニル等のビニルエステル類；ビニルピロリドン等の複素環式ビニル化合物；塩化ビニル、塩化ビニリデン、フッ化ビニリデン等のハロゲン化オレフィン類、アクリロニトリル、メタクリロニトリル等のシアノ基を有する単量体；エチルビニルエーテル、イソブチルビニルエーテル等のビニルエーテル類；メチルビニルケトン等のビニルケトン類；エチレン、プロピレン等のα−オレフィン類；ブタジエン、イソプレン等のジエン類；スチレン、ビニルトルエン、α−メチルスチレン、ジメチルスチレン、ｔｅｒｔ−ブチルスチレン、クロロスチレン等のスチレン系単量体が挙げられる。
【００２７】
本発明の微細パターン形成用インキ組成物に含まれるビニル系共重合体は、Ｔｇが２５℃未満であることが好ましく、より好ましくは０℃未満である。前記ビニル系共重合体のＴｇが２５℃以上であると微細パターンの再現性に劣る傾向がある。
【００２８】
本発明において、ビニル系共重合体のＴｇ（ガラス転移温度）は、以下の方法により求められたものを使用する。
【００２９】
下記のＦｏｘの式で計算した絶対温度（Ｋ）表示のガラス転移温度（ＴｇＫ）を摂氏温度（℃）に換算した数値を、本発明におけるガラス転移温度（Ｔｇ）とする。
１００／ＴｇＫ＝Ｗ１／Ｔｇ１＋Ｗ２／Ｔｇ２＋Ｗ３／Ｔｇ３＋Ｗ４／Ｔｇ４・・・
式中、Ｗ１、Ｗ２、Ｗ３、Ｗ４・・・は各種成分の質量分率（質量％）を示す。式中、Ｔｇ１、Ｔｇ２、Ｔｇ３、Ｔｇ４・・・は各モノマー成分のホモポリマーの絶対温度（Ｋ）表示のガラス転移温度を示す。ここで、上記各モノマー成分のホモポリマーの絶対温度（Ｋ）表示のガラス転移温度（Ｔｇ１、Ｔｇ２、Ｔｇ３、Ｔｇ４・・・）は、ポリマーハンドブック第２版、（Ｊ，Ｂｒａｎｄｒｕｐ・Ｅ，Ｈ，Ｉｍｍｅｒｇｕｔ編）に記載の値を使用した。
【００３０】
前記単量体の中でも、ビニル系共重合体のＴｇを２５℃未満にするために、ホモポリマーのＴｇが０℃以下のアクリル酸アルキルエステル及び／またはエーテル基を有するアクリル酸エステルを必須の構成成分とすることが好ましい。中でもホモポリマーのＴｇが０℃以下のアクリル酸アルキルエステルは、特にホモポリマーのＴｇが低いため好ましい。
【００３１】
ホモポリマーのＴｇが０℃以下のアクリル酸アルキルエステルとしては、例えばエチルアクリレート、ｎ−ブチルアクリレート、イソブチルアクリレート、２−エチルヘキシル（メタ）アクリレート、ドデシルメタアクリレートが挙げられる。
【００３２】
本発明に用いるビニル系共重合体は、塊状重合、溶液重合、懸濁重合、乳化重合等の、従来より公知の種々の反応方法によって合成することが出来る。この際には、公知慣用の重合開始剤、界面活性剤及び消泡剤を併用することも出来る。
【００３３】
ビニル系共重合体の重量平均分子量（Ｍｗ）は１，０００〜２０，０００の範囲であることが好ましく、より好ましくは４，０００〜１０，０００の範囲である。前記ビニル系共重合体のＭｗが１，０００未満の場合では、硬化後の塗膜硬度が低いため実用性に劣り、２０，０００を超えると微細パターンの再現性に劣る傾向がある。
【００３４】
本発明に用いるビニル系共重合体の重量平均分子量は、ゲルパーミエーションクロマトグラフィーにより測定したポリスチレン換算の重量平均分子量であり、ゲルパーミエーションクロマトグラフィー装置を用いて、重量平均分子量（Ｍｗ）と数平均分子量（Ｍｎ）の比（分散度）が１、実際は１．１０以下である単分散の標準ポリスチレンを使用して作成した較正曲線により、測定した試料に分子量を割り当てるものである。重量平均分子量（Ｍｗ）は下記の計算式により算出される。なお、重量平均分子量はデータ処理装置により検出したものを使用する。
【００３５】
重量平均分子量（Ｍｗ）＝Σ（Ｗｉ×Ｍｉ）／Ｗ＝Σ（Ｈｉ×Ｍｉ）／ΣＨｉ
式中、Ｗ：高分子の総重量
Ｗｉ：ｉ番目の高分子の重量
Ｍｉ：ｉ番目の溶出時間における分子量
Ｎｉ：分子量Ｍｉの個数
Ｈｉ：ｉ番目の溶出時間における高さ
である。
【００３６】
測定装置および測定条件を下記に示す。
（測定装置：ゲルパーミエーションクロマトグラフィー）
装置：東ソー(株)製 ＨＬＣ−８２２０ＧＰＣ
（使用カラム）：
東ソー（株）製 ＴＳＫｇｅｌ Ｇ２０００ＨＸＬ（カラム１）
東ソー(株)製 ＴＳＫｇｅｌ Ｇ３０００ＨＸＬ（カラム２）
東ソー(株)製 ＴＳＫｇｅｌ Ｇ４０００ＨＸＬ（カラム３）
東ソー(株)製 ＴＳＫｇｅｌ Ｇ５０００ＨＸＬ（カラム４）
東ソー(株)製 ガードカラムＨＸＬ−Ｈ（カラム６）
カラム接続：（カラム６）、（カラム４）、（カラム３）、（カラム２）、（カラム１）を順に接続したものを使用する。
【００３７】
（検出器：ＲＩ（示差屈折計））
データ処理：東ソー(株)製マルチステーション−８０２０
標準ポリスチレンの調製：分子量の異なる５種または６種の標準ポリスチレンを、各々１０ｍｇ秤量し、テトラヒドロフラン（以下、ＴＨＦと略称する。）１００ｍｌで溶解する。溶解は２０℃で実施し、２４時間静置後使用する。
試料の調製：試料（固形分）８０ｍｇを秤量し、ＴＨＦ２０ｍｌで溶解する。
【００３８】
（測定条件）
カラム温度：４０℃
溶媒：ＴＨＦ
流量：１ｍｌ／分
試料注入量：１００μｌ
【００３９】
本発明の微細パターン形成用インキ組成物は、前記のビニル系共重合体に加えて、必要に応じてポリエステル系樹脂、エポキシ系樹脂、メラミン系樹脂、ベンゾグアナミン系樹脂、カルド系樹脂、（ブロック）イソシアネート系樹脂からなる群から選ばれる１つ以上の樹脂を併用することができる。これら樹脂としては、各種電子部品に要求される耐熱性、耐熱水性、耐アルカリ性、耐酸性などの物性を満足させるため、硬化性樹脂であることが好ましい。
【００４０】
硬化性樹脂としては、熱硬化性樹脂、ラジカル型紫外線硬化型樹脂、カチオン型紫外線硬化型樹脂、電子線硬化型樹脂などが使用できる。なかでも、熱硬化性樹脂であることが好ましい。使用される樹脂は、硬化システムに応じて、それぞれに最適な樹脂を選択できる。例えば、熱硬化システムを利用する場合、電子部品に用いられる一般的な熱硬化性樹脂が使用できる。
【００４１】
これらの樹脂の代表的なものを以下に例示する。ポリエステル系樹脂としては、「２５Ｘ１８９２（ＤＩＣ製）」などが挙げられる。エポキシ系樹脂としては、「エピクロン８４０（ＤＩＣ製）」、「ｊＥＲ８２８」、「ｊＥＲ８３４」、「ｊＥＲ１００１（何れもジャパンエポキシレジン社製）」、メラミン系樹脂としては、「メランＸ８１（日立化成工業社製）」、「サイメル３０３」、「サイメル３２５」、「サイメル３７０（何れも日本サイテックインダストリーズ社製）」、ベンゾグアナミン系樹脂としては、「ユーバン２１Ｒ（三井化学社製）」、（ブロック）イソシアネート系樹脂としては、「バーノックＤＢ９８０Ｋ（ＤＩＣ製）」などが挙げられる。
【００４２】
また、顔料を予め分散剤、有機溶剤などに分散させた顔料分散体に含まれる分散剤も、粒状成分の結着剤として機能する場合がある。このため、一般的に用いられている顔料分散剤も、本発明の微細パターン形成用インキ組成物中に含有させることができる。
【００４３】
本発明の微細パターン形成用インキ組成物に用いる有機溶剤としては、本発明のインキ組成物中に含有される樹脂を溶解することができるものであればよく、任意の溶剤を使用することができる。なかでも、前記した、Ｔｇが２５℃未満のビニル系共重合体、ポリエステル系樹脂、エポキシ系樹脂、メラミン系樹脂、ベンゾグアナミン系樹脂、カルド系樹脂、（ブロック）イソシアネート系樹脂からなる群から選ばれる１つ以上を溶解することができる有機溶剤であることが好ましい。また、粒状成分、樹脂成分、および有機溶剤の配合比率は、ブランケット表面に均一なインキ塗膜を形成できるような範囲に設定することが好ましい。
【００４４】
また、本発明の微細パターン形成用インキ組成物は、有機溶剤として、以下に示す速乾性有機溶剤及び遅乾性有機溶剤を含有することが好ましい。速乾性有機溶剤及び遅乾性有機溶剤を含有することで、ブランケット表面上のインキ塗膜がパターン形成に適正な乾燥性を保持し、さらに印刷後のブランケット表面の乾燥性も適正な状態に保たれるため、繰り返し印刷することが可能となる。
【００４５】
速乾性有機溶剤としては、２５℃における蒸気圧が２０×１０２Ｐａ（１５ｍｍＨｇ）以上の溶剤のいずれか１つ以上が用いられ、この速乾性有機溶剤が、全インキ組成物中、５．０〜９０．０質量％含有されることが好ましい。より好ましくは２０．０〜８０．０質量％、さらに好ましくは３０．０〜７０．０質量％である。速乾性有機溶剤の含有量が５．０質量％未満では、ブランケット上でのインキ塗膜の乾燥が不十分となりやすく、微細パターンの再現性に劣る場合がある。一方で９０．０質量％を超えると、ブランケット上でインキ塗膜が乾燥しすぎて凸版または被印刷基材へ転写しにくくなる場合がある。
【００４６】
これら速乾性有機溶剤は、樹脂の溶解性、顔料分散系への親和性を考慮し、それぞれに応じた溶剤が選択されるが、例として、次に挙げられるものが用いられる。エステル系溶剤として、酢酸エチル、酢酸ノルマルプロピル、酢酸イソプロピル、アルコール系溶剤として、メタノール、エタノール、２−プロパノール等、炭化水素系溶剤として、ペンタン、ヘキサン、シクロヘキサン、メチルシクロヘキサン、トルエン等、ケトン系溶剤として、メチルエチルケトン、メチルイソブチルケトン等、カーボネート系溶剤として、ジメチルカーボネート等が挙げられる。また、これらは、系内の複数種類の有機溶剤の混合物であってもよく、系の異なる複数種類の有機溶剤の混合物であってもよい。なかでも、酢酸イソプロピルや、２―プロパノール、およびジメチルカーボネートが、その蒸発速度や表面張力から見て好ましい。
【００４７】
遅乾性有機溶剤としては、２５℃における蒸気圧が０．４×１０２Ｐａ（０．３ｍｍＨｇ）以上２０×１０２Ｐａ（１５ｍｍＨｇ）未満の溶剤のいずれか１つ以上が用いられ、この遅乾性有機溶剤が、全インキ組成物中、５．０〜９０．０質量％含有されることが好ましい。より好ましくは５．０〜７０．０質量％、さらに好ましくは１０．０〜４０．０質量％である。前記の遅乾性有機溶剤の含有量が５．０質量％未満では、ブランケット上のインキ塗膜が乾燥しすぎて凸版に転写できにくくなる場合がある。一方で９０．０質量％を超えるとブランケット上でのインキ塗膜の乾燥が不十分となりやすく、微細パターンの再現性に劣る場合がある。
【００４８】
これら遅乾性有機溶剤は、樹脂の溶解性、顔料分散系への親和性を考慮し、それぞれに応じた溶剤が選択されるが、例として、次に挙げられるものが用いられる。エステル系溶剤として、プロピレングリコールモノメチルエーテルアセテート（ＰＧＭＡｃ）、３メトキシ−３−メチルーブチルアセテート、エトキシエチルプロピオネート（ＥＥＰ）等、アルコール系溶剤として、１−ブタノール、３メトキシ−３−メチル−１−ブタノール、１−ヘキサノール、１−ペンタノール、２−メチル−１−ブタノール、４−メチル−２−ペンタノール等、エーテル系溶剤として、プロピレングリコールモノメチルエーテル、プロピレングリコールモノエチルエーテル、プロピレングリコールモノプロピルエーテル、プロピレングリコールターシャリーブチルエーテル、ジプロピレングリコールモノメチルエーテル、エチレングリコールブチルエーテル、エチレングリコールエチルエーテル、エチレングリコールメチルエーテル等、炭化水素系溶剤として、キシレン、メシチレン、エチルベンゼン、オクタン、ノナン、デカン等、カーボネート系溶剤としてジエチルカーボネート等が挙げられる。また、これらは、系内の複数種類の有機溶剤の混合物であってもよく、系の異なる複数種類の有機溶剤の混合物であってもよい。なかでも、プロピレングリコールモノメチルエーテルアセテート、プロピレングリコールモノメチルエーテル、および、ジエチルカーボネートが、その蒸発速度や表面張力から見て好ましい。
【００４９】
本発明の微細パターン形成用インキ組成物は、前記した樹脂成分と相溶しない、有機顔料、無機顔料、無機透明粒子、金属微粉末から選ばれる１種以上の粒状成分を含有する。
【００５０】
粒状成分はパターン化された膜に、着色性、透明性、絶縁性、導電性、耐候性、耐熱性等の必要な機能を付与するために用いられる。
【００５１】
本発明の微細パターン形成用インキ組成物が、例えば、カラーフィルター製造に用いられる場合、粒状成分としては、カラーフィルター用顔料として用いることができる公知の顔料が挙げられるが、色純度と色濃度が高く、透明性の高いものが好まれている。すなわち、顔料の分散性が高いほどこれらの特性が発揮されやすいため、必要に応じて顔料への表面処理や、分散時に顔料分散剤や界面活性剤等の助剤を加えることができる。これらの顔料には、例えば、赤、緑及び青の各色で使用できる顔料として次のものが挙げられる。顔料の種類は、カラーインデックス（Ｃ．Ｉ．）Ｎｏ．で示す。
【００５２】
まず、赤色顔料として、９７、１２２、１２３、１４９、１６８、１７７、１８０、１９２、２０８、２０９、２１５、２５４等が、緑色顔料として７、３６、５８等が、青色顔料として、１５、１５：１、１５：３、１５：６、２２、６０、６４等が挙げられる。墨顔料として、カーボンブラック、黒鉛、チタンブラック等が挙げられる。また、これら赤、緑及び青顔料の色調整及びインキの流動性を改善するために、次に挙げる顔料を必要量添加することができる。例えば、黄顔料として、１７、８３、１０９、１１０、１２８、１５０等が、紫顔料として、１９、２３、１２２等が、白顔料として、１８、２１、２７、２８等が、橙顔料として、３８、４３等が挙げられる。
【００５３】
これらの顔料は無機透明粒子と併用することもできる。無機透明粒子としては、例えばシリカ、フッ化マグネシウム、アルミナ、酸化チタン、チタン酸バリウム等が挙げられる。中でもシリカ、フッ化マグネシウムが好ましく用いられる。
【００５４】
また本発明の微細パターン形成用インキ組成物が、例えば、電子機器に用いられるプリント配線等の製造に用いられる場合、膜に導電性を付与するために、粒状成分としては、ニッケル、銅、金、銀、アルミニウム、クロム、白金、パラジウム、タングステン、モリブデン等の単体、これら２種以上の金属からなる合金、あるいはこれら金属の化合物で良好な導電性を有するもの等が挙げられる。特に、銀粉末は、安定した導電性を実現し易く、また熱伝導特性も良好なため好ましい。
【００５５】
さらに、該粒状成分と樹脂成分の固形分比率は、容積比で１：５〜２：１であることが好ましい。カラーフィルター作製用インキ組成物の場合、さらに好ましくは１：５〜１：１で、導電性インキ組成物の場合、さらに好ましくは１：１〜２：１である。この比率は、ブランケット表面のインキ塗膜に凸版により画像が形成された時点でも同じである。配合する樹脂によっても異なるが、粒状成分に対して必要以上の樹脂成分が存在すると、画線がビリついたりするなどシャープな画像が得られず好ましくない。一方、粒状成分に対しての樹脂成分が不足すると、ブランケット表面のインキ塗膜が凸版または被印刷基材へ転写しないなどの不具合が生じて好ましくない。尚、樹脂成分には、顔料分散体に含まれる顔料分散剤や、無機透明粒子、金属微粉末とともに導入される樹脂も含む。
【００５６】
本発明の微細パターン形成用インキ組成物に含まれる表面エネルギー調整剤はフッ素系界面活性剤であることが好ましい。
【００５７】
表面エネルギー調整剤は、ブランケット表面にインキ組成物が均一に良好に塗布できるように、インキ組成物の表面エネルギーをブランケットの表面の表面エネルギーよりも小さくするために添加されるものである。この表面エネルギー調整剤には、フッ素系界面活性剤の１種または２種以上が用いられ、全インキ組成物中０．０５〜５．０質量％含有することが好ましく、より好ましくは０．１〜１．０質量％含有される。これによりブランケットへのインキ塗工時に、塗工された塗膜の平滑性が向上し、より均一な塗膜が得られる。
【００５８】
表面エネルギー調整剤の具体的なものとしては、メガファック  Ｆ−４７０、メガファック  Ｆ−４７２、メガファック  Ｆ−４８２（以上、商品名：ＤＩＣ製）、メガファック  ＥＸＰ．ＴＦ−１３０３、メガファック  ＥＸＰ．ＴＦ−１１５９（以上、固形分３０％のフッ素系界面活性剤：ＤＩＣ製）等の１種以上が用いられる。
【００５９】
本発明の微細パターン形成用インキ組成物は、前記した成分の他、インキ膜転写性向上剤、消泡剤、被印刷基材への接着付与剤などの各種添加剤を適宜配合することができる。
【００６０】
インキ膜転写性向上剤は、ブランケット表面上に形成された均一な厚さのインキ塗膜が凸版と接触し、凸版の凸部の表面にブランケット表面上のインキ塗膜の一部を付着、転移させる際に、及びブランケット上に形成された印刷パターン（画像）を被印刷基材に完全に転写する際に、ブランケットからのインキ膜の転写性を向上させる目的で添加される。このインキ膜転写性向上剤にはシリコーンオイルの一種または二種以上が用いられ、全インキ組成物中０．０５〜５．０質量％含有することが好ましく、より好ましくは０．１〜１．０質量％含有される。これによりブランケットからのインキ膜の転写性が向上して、ブランケット上にインキ残が残るのを防ぐ。またこれにより、ブランケット上のインキ塗膜の一部を凸版へ付着、転移させる速度、及びブランケット上の印刷パターン（画像）を被印刷基材へ転写させる速度の向上が図れる。
【００６１】
また、顔料と無機透明粒子は、単体以外に、顔料を予め分散剤、有機溶剤に分散させた顔料分散体であっても良い。例えば、青色顔料１５：６の場合には、ＥＸＣＥＤＩＣ  ＢＬＵＥ  ０５６５（ＤＩＣ製）が使用できる。これ以外の顔料では、ＥＸＣＥＤＩＣ  ＲＥＤ  ０７５９、ＥＸＣＥＤＩＣ  ＹＥＬＬＯＷ  ０５９９、ＥＸＣＥＤＩＣ  ＧＲＥＥＮ  ０３５８、ＥＸＣＥＤＩＣ  ＹＥＬＬＯＷ  ０６４８、ＵＫ９−１２３１（ＤＩＣ製）、チタンブラック分散液ＢＴ−１ＣＡ、ＢＴ−１ＤＥ（三菱マテリアル社製）などを使用することができる。無機透明粒子では、ＮＡＮＯＢＹＫ−３６５０（ビックケミージャパン社製）、ＩＰＡ−ＳＴ、ＩＰＡ−ＳＴ−ＺＬ（日産化学工業社製）、フッ化マグネシウム分散液（シーアイ化成社製）などを使用することができる。
【００６２】
本発明の微細パターン形成用インキ組成物の製造は、粒状成分、樹脂成分、および有機溶剤を、ビーズミルなどの一般的な分散機を用いて分散し、これにさらに樹脂、有機溶剤および表面エネルギー調整剤などの各種添加剤を混合後、粗大粒子を濾過して行われる。
【００６３】
本発明の微細パターン形成用インキ組成物にあっては、上述の組成を有するものであるが、その物性も重要な因子である。この物性としては、まず温度が２５℃におけるインキ粘度が、０．５ｍＰａ・ｓ〜１０．０ｍＰａ・ｓの範囲内にあることが好ましい。これは、ブランケットへインキ組成物を均一に塗布するために、塗布装置からのインキ吐出性を鑑みて決定されたものである。この範囲よりも高い粘度の場合、塗工装置からのインキ吐出が不均一になりやすく、ブランケット上に分断されて塗工される不具合や、塗工されたインキ塗膜が不均一となりやすい。インキ組成物の粘度の測定は、市販のコーンプレート型回転粘度計（例えば、東機産業（株）製ＴＶ−２０Ｌなど）によって行われる。
【００６４】
次に、インキ組成物の表面エネルギーも重要な因子である。インキ組成物の表面エネルギーは、１５〜３０ｍＮ／ｍの範囲に調整することが好ましい。この範囲より高い表面エネルギーの場合、ブランケットへのインキレベリング性が悪く、ブランケット上でインキがはじいたりするなど均一なインキ塗膜が得られにくくなる。表面エネルギーの測定は、市販の自動表面張力計（例えば、協和界面化学（株）製ＣＢＹＰ−Ａ３など）を用いて行われる。
【００６５】
さらに、ブランケットに対する膨潤量も重要である。この膨潤量は１００ｍｇ／ｃｍ３以下、好ましくは４０〜９０ｍｇ／ｃｍ３の範囲とされる。この膨潤量とは、インキ組成物をブランケットに塗布した際に、インキ組成物中に含まれる有機溶剤がブランケット表面に浸透し、ブランケットの表面がこの浸透した有機溶剤で膨潤する度合いを示すものである。この値は、インキ組成物中の有機溶剤が凸版と接触するまでの間にブランケット表面に吸収される量に関係するとともに、ブランケットの表面がこの吸収された有機溶剤によって膨潤し、適切なインキ塗膜の剥離性、転移性を得るためにも関係する。
【００６６】
この膨潤量の具体的な測定法は、面積５０ｃｍ２、厚さ０．５ｍｍのブランケット材にインキ塗膜が１０μｍになるように、バーコーターを用いて塗布し、１分後に粘着紙などを用いて剥がし取る。この塗布、拭き取りの操作を同じブランケット材に対して１０回繰り返し、最終的なブランケット材の重量増加から膨潤量を算出し、これをブランケット材の体積で除して膨潤量とするものである。この膨潤量が１００ｍｇ／ｃｍ３を超えると、ブランケット表面のシリコーンゴム層とこれを支える支持層との間で剥離が生じ、平滑性が失われたりして良好な画像が得られにくくなる。
【００６７】
また、ブランケットの表面材料は通常シリコーンゴムから構成されており、このシリコーンゴムに対してインキ組成物が良好に付着し、均一なインキ塗膜が形成されるために、ブランケット表面に対する接触角が３５°以下とすることが望ましく、好ましくは２５〜３５°とされる。接触角の測定は、市販の自動接触角計（例えば、協和界面化学（株）製ＣＡ−Ｗ１５０など）を用いて行われる。
【実施例】
【００６８】
以下、合成例、比較合成例、実施例、比較例を用いて、本発明を具体的に示す。これらの例中、「部」は質量部、「％」は質量パーセントを意味するものとする。
【００６９】
（合成例１）
攪拌機、温度計、冷却管および窒素導入管を装備した４つ口フラスコに、ｎ−ブタノール４０９部、酢酸ノルマルプロピル４０９部を仕込み、窒素気流下で１００℃に昇温した後、２−エチルヘキシルアクリレート５５０部、３−メタクリロキシプロピルトリメトキシシラン４５０部及びｔ−ブチルパーオキシ−２−エチルヘキサノエート（以下、ＴＢＰＥＨと略称する。）７０部からなる混合液を４時間かけて滴下した。滴下終了後、１００℃にて７時間反応させて、不揮発分５５％、重量平均分子量６６００の重合体（Ｂ−１）の溶液を得た。
【００７０】
（合成例２）
合成例１と同様の４つ口フラスコに、ｎ−ブタノール４０９部、酢酸ノルマルプロピル４０９部を仕込み、窒素気流下で１００℃に昇温した後、グリシジルメタクリレート２５０部、２−エチルヘキシルアクリレート６００部、３−メタクリロキシプロピルトリメトキシシラン１５０部及びＴＢＰＥＨ７０部からなる混合液を４時間かけて滴下した。滴下終了後、１００℃にて７時間反応させて、不揮発分５５％、重量平均分子量７１００の重合体（Ｂ−２）の溶液を得た。
【００７１】
（合成例３）
合成例１と同様の４つ口フラスコに、ｎ−ブタノール４０９部、酢酸ノルマルプロピル４０９部を仕込み、窒素気流下で１００℃に昇温した後、グリシジルメタクリレート４００部、２−エチルヘキシルアクリレート４５０部、３−メタクリロキシプロピルトリメトキシシラン１５０部及びＴＢＰＥＨ１２０部からなる混合液を４時間かけて滴下した。滴下終了後、１００℃にて７時間反応させて、不揮発分５５％、重量平均分子量５２００の重合体（Ｂ−３）の溶液を得た。
【００７２】
（合成例４）
合成例１と同様の４つ口フラスコに、ｎ−ブタノール４０９部、酢酸ノルマルプロピル４０９部を仕込み、窒素気流下で１００℃に昇温した後、グリシジルメタクリレート４００部、２−エチルヘキシルアクリレート４５０部、３−メタクリロキシプロピルトリエトキシシラン１５０部及びＴＢＰＥＨ１２０部からなる混合液を４時間かけて滴下した。滴下終了後、１００℃にて７時間反応させて、不揮発分５５％、重量平均分子量５３００の重合体（Ｂ−４）の溶液を得た。
【００７３】
（比較合成例１）
合成例１と同様の４つ口フラスコに、ｎ−ブタノール４０９部、酢酸ノルマルプロピル４０９部を仕込み、窒素気流下で１００℃に昇温した後、ベンジルメタクリレート４５０部、２−エチルヘキシルアクリレート５５０部及びＴＢＰＥＨ１２０部からなる混合液を４時間かけて滴下した。滴下終了後、１００℃にて７時間反応させて、不揮発分５５％、重量平均分子量５３００の重合体（Ｂ−５）の溶液を得た。
【００７４】
（比較合成例２）
合成例１と同様の４つ口フラスコに、ｎ−ブタノール４０９部、酢酸ノルマルプロピル４０９部を仕込み、窒素気流下で１００℃に昇温した後、グリシジルメタクリレート４５０部、２−エチルヘキシルアクリレート５５０部及びＴＢＰＥＨ１２０部からなる混合液を４時間かけて滴下した。滴下終了後、１００℃にて７時間反応させて、不揮発分５５％、重量平均分子量４５００の重合体（Ｂ−６）の溶液を得た。
【００７５】
（比較合成例３）
合成例１と同様の４つ口フラスコに、ｎ−ブタノール４０９部、酢酸ノルマルプロピル４０９部を仕込み、窒素気流下で１００℃に昇温した後、ベンジルメタクリレート８７０部、ブチルアクリレート１３０部及びＴＢＰＥＨ７０部からなる混合液を４時間かけて滴下した。滴下終了後、１００℃にて７時間反応させて、不揮発分５５％、重量平均分子量８０００の重合体（Ｂ−７）の溶液を得た。
【００７６】
（実施例１）
ＢＴ−１ＤＥ（チタンブラック顔料分散液）６６．０部、合成例１で得たビニル系共重合体（Ｂ−１）６．６部、酢酸イソプロピル（溶剤）１３．６部、プロピレングリコールモノメチルエーテルアセテート（溶剤）３．８部、プロピレングリコールモノプロピルエーテル（溶剤）１０．０部、メガファック  ＥＸＰ.  ＴＦ−１１５９（表面エネルギー調整剤）０．４部、変性シリコーン  ０．２部、を分散攪拌機で攪拌し、微細パターン形成用インキ組成物を調製した。
【００７７】
前記した微細パターン形成用インキ組成物を用いて、ガラス基板上に、凸版反転印刷法により、膜厚１μｍで線幅２０μｍのストライプパターンを印刷した。さらに同微細パターン形成用インキ組成物を密閉容器に入れて４０℃で７日間静置させた後に、同様の手順で凸版反転印刷法により印刷して、作製直後のインキの印刷パターン品質と比較した。
【００７８】
（実施例２〜４）
実施例１と同様にして、表２に示す組成比により、実施例２〜５用の微細パターン形成用インキ組成物を調製し、同様に凸版反転印刷法により印刷した。
【００７９】
（比較例１〜３）
実施例１と同様にして、表２に示す組成比により、比較例１〜３用インキ組成物を調製し、同様に凸版反転印刷法により印刷した。
【００８０】
（印刷パターン品質の評価方法）
微細パターン形成用インキの印刷物のパターン形状を顕微鏡にて観察し、以下の基準に従って評価をした。
○：パターンの直線性に優れる。パターンの線幅が版設計値通りに形成されている。
△：パターンの一部でエッジが不鮮明で、直線性がやや劣る。
×：パターンエッジの不鮮明さ、直線性の欠陥、断線あり。パターンの線幅が版設計値よりも５μｍ以上太い、または細い。
【００８１】
（基材への付着性の評価方法）
微細パターン形成用インキをガラス基板上に、膜厚が１μｍになるように、スピンコーターにて塗布し、２５０℃にて３０分間加熱（基本焼成）してインキ塗板を作製した。該インキ塗板を用いてＪＩＳＫ５６００−５−６付着性（クロスカット法）の手順で試験を実施し、以下の基準に従って評価をした。
○：すべての格子の目にも剥がれがない。
△：一部の格子の目に塗膜の剥がれがある。
×：全面的に塗膜の剥がれがある。
【００８２】
（シール強度の評価方法）
上記基材への付着性の評価と同様にしてインキ塗板を作製した。該インキ塗板上にシール剤を塗布し、ガラスキャピラリーを立て、さらに焼成した。その後、動摩擦力計にてＳＰＥＥＤ：１０ｍｍ／ｓｅｃ、ＬＯＡＤ  ＣＥＬ：１００Ｎの条件下、ガラスキャピラリーを引き倒す方式により、強度の測定を行った。リファレンスとしてガラス板にシール剤のみを塗布した場合の強度を測定した。リファレンスの強度に対する、インキ塗板上の強度の割合を算出して、リファレンスとの相対強度とした。
【００８３】
（耐湿性の評価方法）
上記基材への付着性の評価と同様にして作製したインキ塗板を用いて、１２０℃、飽和水蒸気下、２４ｈｒの条件でプレッシャークッカーテストを行った。プレッシャークッカーテスト後のインキ塗板で、上記の基板への付着性の評価を行った。
【００８４】
（膜硬度の評価方法）
上記基材への付着性の評価と同様にして作製したインキ塗板を用いて、ＪＩＳＫ５６００−５−４引っかき硬度（鉛筆法）の手順で試験を実施した。
【００８５】
【表１】
0005633131.tif 000002
【００８６】
【表２】
0005633131.tif 000003
【００８７】
表１、２中の略号は以下の通りである。
・ＢＴ−１ＤＥ：色材濃度２５％（チタンブラック比重：４．０）、顔料分散剤濃度２．５％のチタンブラック分散液（三菱マテリアル社製）
・ＩＰＡｃ：酢酸イソプロピル
・ＰＧＭＡｃ：プロピレングリコールモノメチルエーテルアセテート
・ＰＮＰ：プロピレングリコールモノプロピルエーテル
・メガファック  ＥＸＰ．ＴＦ−１１５９：固形分３０％のフッ素系表面エネルギー調整剤（ＤＩＣ社製）
・尚、樹脂成分の比重は何れも、１．２である。
【産業上の利用可能性】
【００８８】
本発明の微細パターン形成用インキ組成物は、凸版反転印刷法で正確にパターニングされたインキ膜を形成するとともに、基材への付着性、シール強度、耐湿性に優れたインキ膜を得ることができ、カラーフィルター、導電回路パターン、絶縁膜パターン等、各種電子部品の作製に広く適用することが出来る。
【図面の簡単な説明】
【００８９】
【図１】本発明における凸版反転印刷法の一例を模式的に示す概略構成図である。
【符号の説明】
【００９０】
１  インキ塗布装置
２  ブランケット
３  インキ塗膜
４  凸版
５  被印刷基材
【図１】
0005633131.tif 000004